【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
（ａ）眼用レンズのための前部曲面を成形する面を有する第一の型部品を用意し；
（ｂ）眼用レンズのための背部曲面を成形する面を有する第二の型部品を用意し、眼用レンズの形状で型キャビティーを形成するために互いに対をなすように適合されたそれらの型部品が少なくとも第一の容積と第二の容積との間の可変容積を有し、その第二の容積が第一の容積よりも大であり；
（ｃ）溶融加工可能なポリマーを押出し成形し、そのポリマーはガラス転移温度（Ｔg）、フロー温度（ＴF）、及び分解温度（ＴD）を有するものであり；
（ｄ）押出し成形したポリマーから試料を切り出し、その試料は第一の容積と第二の容積の間の容積を有するものであり；
（ｅ）第一の型部品に、その試料を入れ込み；
（ｆ）それらの型部品を共に移動させて、背部曲面を成形する面を試料に接触させつつ型キャビティーを形成し；
（ｇ）それらの型部品を所定の力で一緒に締め付け、ここで、それらの型部品は、ガスを型キャビティーから排気できるような十分に小さなクリアランスを有するものであり；
（ｈ）ポリマーを固化させてレンズを形成し；
（ｉ）型を開け；
（ｊ）型からレンズを取り出し；
（ｋ）眼用レンズを水和し；そして
（ｌ）眼用レンズを包装する；
ことを含んでなるソフトヒドロゲル眼用レンズの作製方法。
【請求項２】
押出し成形されたポリマーがワイヤーの形態である、請求項１に記載の眼用レンズの作製方法。
【請求項３】
（ａ）切り出しが、ペレットがナイフに隣接して留まるように、ワイヤーが押出しダイを通して押出し成形されるそのダイの開口部で移動ナイフによりワイヤーをスライスすることを含んでなり；そして
（ｂ）入れ込みが、第一の型部品に最も近い位置にナイフを移動させ、そしてペレットをナイフから押し離して第一の型部品へ押し込むことを含んでなる、請求項２に記載の眼用レンズの作製方法。
【請求項４】
ペレットがナイフ中の溝に支持される、請求項３に記載の眼用レンズの作製方法。
【請求項５】
ペレットがナイフ中の一セットのタブにより支持される、請求項３に記載の眼用レンズの作製方法。
【請求項６】
ペレットが、エジェクター・ピン、エア・バースト及びこれらの組合せから選択される手段により、ナイフから押し離される、請求項３に記載の眼用レンズの作製方法。
【請求項７】
ナイフの温度が、Ｔgより１２０℃低い温度とＴDとの間の温度である、請求項３に記載の眼用レンズの作製方法。
【請求項８】
ナイフが、面取りされた前縁を有する、請求項３に記載の眼用レンズの作製方法。
【請求項９】
ナイフが、ペレットの直径の５倍より小さい、好ましくはペレットの直径より小さい、より好ましくはペレットの直径の半分より小さいピンチ長さを有する、請求項３に記載の眼用レンズの作製方法。
【請求項１０】
押出しダイが、ペレットの直径の５倍より小さい、好ましくはペレットの直径より小さい、より好ましくはペレットの直径の半分より小さいピンチ長さを有する、請求項３に記載の眼用レンズの作製方法。
【請求項１１】
試料中のすべてのポリマーがレンズに取り込まれる、請求項１に記載の眼用レンズの作製方法。
【請求項１２】
それらの型部品が共に締め付けられ、次いで１０分より短い時間、好ましくは２０秒より短い時間で開けられる、請求項１に記載の眼用レンズの作製方法。
【請求項１３】
それらの型部品の温度が、独立して、Ｔgより１２０℃低い温度とＴDとの間の温度、好ましくはＴgより５０℃低く、ＴFより５０℃高い温度の間の温度である、請求項１２に記載の眼用レンズの作製方法。
【請求項１４】
押出し成形されたポリマーがリボンの形態である、請求項１に記載の眼用レンズの作製方法。
【請求項１５】
試料がディスクの形態である、請求項１１に記載の眼用レンズの作製方法。
【請求項１６】
ディスクが５０ミクロン〜５mm、好ましくは１００〜３００ミクロンの厚さを有する、請求項１５に記載の眼用レンズの作製方法。
【請求項１７】
（ａ）切り出しが、ダイをリボンの下に、そしてパンチをリボンの上にして、リボンをダイとパンチの間に移動させ、パンチ中の、ダイの開口部の直径よりも小さい直径を有する移動可能なコアをリボンに向けてダイの開口部の中へスライドさせ、それによりリボンから試料を打ち出すことを含んでなり；そして
（ｂ）入れ込みが、試料をダイの開口部を通して第一の型部品に落し込むことを含んでなる；
請求項３に記載の眼用レンズの作製方法。
【請求項１８】
切り出しが、更にダイとパンチの間にリボンを挟むことを含んでなる、請求項１７に記載の眼用レンズの作製方法。
【請求項１９】
リボンの温度が、ポリマーのＴgより１２０℃低い温度とＴDとの間の温度、好ましくはポリマーのＴgより１００℃低い温度とＴDとの間の温度、より好ましくはポリマーのＴgより５０℃低い温度とＴFより５０℃高い温度の間の温度である、請求項１４に記載の眼用レンズの作製方法。
【請求項２０】
空気の温度がポリマーのＴgより５０℃低い温度とＴFより５０℃高い温度の間に維持された環境中で、リボンが押出し成形される、請求項１４に記載の眼用レンズの作製方法。
【請求項２１】
空気の温度がポリマーのＴgより５０℃低い温度とＴFより５０℃高い温度の間である、加熱空気をリボンに吹き付けることを更に含んでなる、請求項１４に記載の眼用レンズの作製方法。
【請求項２２】
ポリマーを押出し機から押出しダイにメルトポンプでポンプ輸送することを更に含んでなる、請求項１に記載の眼用レンズの作製方法。
【請求項２３】
閉ループ圧力フィードバックシステムがメルトポンプと組み合わされる、請求項２２に記載の眼用レンズの作製方法。
【請求項２４】
第一の型部品が雌の型半であり、第二の型部品が雄の型半である、請求項１に記載の眼用レンズの作製方法。
【請求項２５】
それらの型部品間のクリアランスが、２５０ミクロンより小さい、好ましくは２０ミクロンより小さい、より好ましくは５〜１５ミクロンである、請求項１に記載の眼用レンズの作製方法。
【請求項２６】
ポリマーが潜在的架橋基を含む、請求項１に記載の眼用レンズの作製方法。
【請求項２７】
型の温度、付加された力、及び締付けの時間がポリマーを架橋させるのに十分なものである、請求項２６に記載の眼用レンズの作製方法。
【請求項２８】
型の温度がＴgより５０℃低い温度とＴDとの間である、請求項２７に記載の眼用レンズの作製方法。
【請求項２９】
型の温度が、ポリマーが押出し成形される温度よりも高い、請求項２７に記載の眼用レンズの作製方法。
【請求項３０】
型の温度が、ポリマーが押出し成形される温度よりも低い、請求項２７に記載の眼用レンズの作製方法。
【請求項３１】
第一の容積が３〜１００μlである、請求項１に記載の眼用レンズの作製方法。
【請求項３２】
第二の容積が３〜２００μlである、請求項１に記載の眼用レンズの作製方法。
【請求項３３】
試料の容積が、第一の容積よりも０．０１％〜１０％、好ましくは１％〜５％大きい、請求項１に記載の眼用レンズの作製方法。
【請求項３４】
循環プロセスを更に含んでなり、その循環プロセスが、型内にポリマーの第二の試料を入れ込むことを含んでなり；そこにおいて、それらの工程が反復されて型内で複数の試料を成形するものである、請求項１に記載の眼用レンズの作製方法。
【請求項３５】
循環プロセスが、ポリマーの第二の試料が空の型内に入れ込まれるように、レンズを取り出した後に型が空であることを確実にすることを更に含んでなる、請求項３４に記載の眼用レンズの作製方法。
【請求項３６】
確実にすることが型を清掃することを含んでなる、請求項３５に記載の眼用レンズの作製方法。
【請求項３７】
複数の試料が供給される、請求項１に記載の眼用レンズの作製方法。
【請求項３８】
複数の試料が標準偏差σを伴う平均容積を有する、請求項３４又は３７に記載の眼用レンズの作製方法。
【請求項３９】
平均容積が、「第一の容積＋σ」と「第二の容積−σ」の間、好ましくは「第一の容積＋２σ」と「第二の容積−２σ」の間、より好ましくは「第一の容積＋３σ」と「第二の容積−３σ」の間である、請求項３８に記載の眼用レンズの作製方法。
【請求項４０】
眼用レンズが、コンタクトレンズ又は眼内レンズである、請求項１に記載の眼用レンズの作製方法。